(57)【要約】【課題】立体装飾を有する固形化粧料を簡便に製造する新規な手段を提供する。【解決手段】固形化粧料の成型面に、立体装飾の形状の孔が開いた厚さ０．０５〜０．５ｍｍのシートを載置する工程Ａと、固形化粧料の成型面とこれに載置したシートの孔とにより形成される穴に該化粧料粉体スラリーを充填する工程Ｂと、前記シート上の化粧料粉体スラリーを除去する工程Ｃとを行うことにより、固形化粧料の成型面を立体的に装飾する。【選択図】図１
2011121897.tif 000002
【特許請求の範囲】
【請求項１】
化粧料粉体を揮発性溶剤に分散させた化粧料粉体スラリーを固形化粧料の成型面に塗着して、固形化粧料の成型面に立体装飾を施すことを含む、立体装飾を有する固形化粧料の製造方法であって、
固形化粧料の成型面に、立体装飾の形状の孔が開いた厚さ０．０５〜０．５ｍｍのシートを載置する工程Ａと、
固形化粧料の成型面とこれに載置したシートの孔とにより形成される穴に該化粧料粉体スラリーを充填する工程Ｂと、
前記シート上の化粧料粉体スラリーを除去する工程Ｃとを含む、立体装飾を有する固形化粧料の製造方法。
【請求項２】
工程Ｃをへらにより行うことを特徴とする、請求項１に記載の立体装飾を有する固形化粧料の製造方法。
【請求項３】
工程Ｃをローラーにより行うことを特徴とする、請求項１に記載の立体装飾を有する固形化粧料の製造方法。
【請求項４】
前記ローラーの表面に凹凸が形成されていることを特徴とする、請求項３に記載の立体装飾を有する固形化粧料の製造方法。
【請求項５】
前記シートは、最大長さが３．０ｍｍ以下の孔を有することを特徴とする、請求項１〜４の何れか一項に記載の立体装飾を有する固形化粧料の製造方法。
【請求項６】
前記化粧料粉体スラリーにおいて、化粧料粉体全量に対するチタン類の含有量が、前記固形化粧料全量に対するチタン類の含有量より多いことを特徴とする、請求項１〜５の何れか一項に記載の立体装飾を有する固形化粧料の製造方法。
【請求項７】
前記化粧料粉体スラリーが、チタン類を化粧料粉体全量に対し７０質量％以上含むことを特徴とする、請求項１〜６の何れか一項に記載の立体装飾を有する固形化粧料の製造方法。
【請求項８】
前記化粧料粉体スラリーが、化粧料粉体を３０〜７０質量％含むことを特徴とする、請求項１〜７の何れか一項に記載の立体装飾を有する固形化粧料の製造方法。
【請求項９】
揮発性溶剤が、鎖状ジメチルポリシロキサンである、請求項１〜８の何れか一項に記載の立体装飾を有する固形化粧料の製造方法。
【発明の詳細な説明】
【技術分野】
【０００１】
本発明は、立体装飾を有するファンデーションやアイシャドウなどの固形化粧料の製造方法に関する。
【背景技術】
【０００２】
従来、ファンデーションやアイシャドウなどの固形化粧料の見た目の楽しさや高級感を演出するために、その成型面にロゴや模様を立体的に形成して装飾することが行われてきた。このような装飾の方法としては、模様の形状の凹凸を有する押し型で固形化粧料を成型する方法が一般的であった（特許文献１）。
一方、固形化粧料の成型面と色の異なる粉体を塗布することで、固形化粧料の成型面にロゴや模様を描いて装飾することも行われてきた。このような装飾の方法としては、化粧料粉体を揮発性溶剤に分散させてなる化粧料粉体スラリーを接着剤塗布機で塗布する方法や（特許文献２）、所望の絵模様等の輪郭を有する孔の穿設されたプレートを固形化粧料の表面に載置した後、そのプレートの孔の上部から粉体分散液（化粧料粉体スラリー）を噴射して付着させる方法があった（特許文献３）。
【先行技術文献】
【特許文献】
【０００３】
【特許文献１】特開２００９−１５５２７５号公報
【特許文献２】特開平５−２０１８３２号公報
【特許文献３】特開平１−１４６８１２号公報
【発明の概要】
【発明が解決しようとする課題】
【０００４】
このうち、凹凸を有する押し型で固形化粧料を成型する方法は、模様の種類に応じた数の押し型が必要であり、簡便に成型面の設計変更ができないという問題があった。
また、化粧料粉体スラリーを接着剤塗布機で塗布する方法やプレートの上部から粉体分散液を噴射する方法は、特に微細な模様についてシャープな輪郭を形成するのが困難であった。
【０００５】
他に、固形化粧料の表面に装飾を付す方法としては、インクジェットプリンターを用いた印刷や静電気を利用した印刷があるが、何れも大掛かりな設備を必要とし、簡便とはいい難い。
【０００６】
このような背景において、本発明は、立体装飾を有する固形化粧料を簡便に製造する新規な手段を提供することを課題とする。さらに、本発明は、美麗な立体装飾を有する固形化粧料、輪郭がシャープな立体装飾を有する固形化粧料を提供することを課題とする。
【課題を解決するための手段】
【０００７】
上記課題を解決する本発明は、化粧料粉体を揮発性溶剤に分散させた化粧料粉体スラリーを固形化粧料の成型面に塗着して、固形化粧料の成型面に立体装飾を施すことを含む、立体装飾を有する固形化粧料の製造方法であって、固形化粧料の成型面に、立体装飾の形状の孔が開いた厚さ０．０５〜０．５ｍｍのシートを載置する工程Ａと、固形化粧料の成型面とこれに載置したシートの孔とにより形成される穴に該化粧料粉体スラリーを充填する工程Ｂと、前記シート上の化粧料粉体スラリーを除去する工程Ｃとを含む、立体装飾を有する固形化粧料の製造方法である。
本発明は、簡便に固形化粧料の成型面に立体装飾を施すことを可能にする。
【０００８】
本発明において、工程Ｃは、好ましくはへら、又はローラーにより行う。
これにより、シート上の化粧料粉体スラリーを簡便に除去することができる。
【０００９】
工程Ｃをローラーにより行う場合には、その表面に凹凸が形成されているローラーを用いる形態が挙げられる。
このようなローラーを用いることによって、立体的な装飾の表面に、更に立体的な装飾を施すことができる。
【００１０】
本発明の方法は、特に３．０ｍｍ以下程度の微細な装飾を施すのに有用である。従来のプレートの上部から化粧料粉体スラリーを噴射する方法では、微細な穴にスラリーを飛ばすことが困難であったためである。
このような微細な装飾を施すためには、最大長さが好ましくは３．０ｍｍ以下の孔を有するシートを用いる。
【００１１】
前記化粧料粉体スラリーにおいて、化粧料粉体全量に対するチタン類の含有量は、好ましくは前記固形化粧料全量に対するチタン類の含有量より多い。
また、前記化粧料粉体スラリーは、チタン類を化粧料粉体全量に対し、好ましくは７０質量％以上含む。
前記チタン類の含有量を上記のような範囲とすることで、白系の光沢ある装飾を施すことができる。
【００１２】
前記化粧料粉体スラリーは、好ましくは、化粧料粉体を３０〜７０質量％含む。
化粧料粉体の含有量をこの範囲とすることにより、化粧料粉体スラリーが扱い易い粘度（ペースト状〜液状）となり、工程Ｂの前記穴への充填や工程Ｃの化粧料粉体スラリーの除去が行い易くなる。
【００１３】
前記化粧料粉体スラリーに含まれる揮発性溶剤は、好ましくは鎖状ジメチルポリシロキサンである。この揮発性溶剤は、幅広い含有量にて化粧料粉体スラリーに扱い易い粘度を与える。また、緩慢な条件で揮発する、安全性が高いなどの利点がある。
【発明の効果】
【００１４】
本発明によれば、立体装飾を有する固形化粧料を簡便に製造することが可能となる。特に好ましい形態では、輪郭がシャープな装飾、更には白系の光沢を有する装飾を有する固形化粧料を簡便に製造することが可能となる。
【図面の簡単な説明】
【００１５】
【図１】本発明の工程Ａ、工程Ｂ及び工程Ｃを示す図（縦断面図）である。
【図２】工程Ｃを行った後シートを剥離する場合（ａ）、工程Ｃを行わないでシートを剥離する場合（ｂ）の穴に充填された化粧料粉体スラリーの状態を示す図（縦断面図）である。
【図３】へらを用いて工程Ｂと工程Ｃを同時に行う形態を示す図（縦断面図）である。
【発明を実施するための形態】
【００１６】
以下、本発明の各工程について好ましい形態を挙げながら説明する。
（工程Ａ：シートの載置）
本発明の工程Ａでは、固形化粧料１の成型面１ａに、立体装飾の形状の孔２ａが開いたシートを載置する（図１、工程Ａ）。固形化粧料の成型面とは、押し型による押圧等の成型により形成される面をいう。
固形化粧料は、乾式タイプでも湿式タイプでもよく、ファンデーション、チーク、アイ
シャドウなどが挙げられる。
シートの厚さは、０．０５〜０．５ｍｍ、好ましくは０．０５〜０．３ｍｍ、さらに好ましくは０．１〜０．２ｍｍである。この厚さのシートを用いることで、立体的な装飾を形成することができ、しかも通常の振動や衝撃による該装飾の崩れが起こりにくい。シートの材質は特に制限されず、例えば紙やプラスチックなどが好ましく挙げられる。中でも、紙が好ましい。これは、紙自身に弾性があり成型面になじみ、すきまも出来にくく、にじみにくいためである。また、成型表面にシートによるキズも生じにくい。
【００１７】
シートの孔は、固形化粧料の成型面に施そうとする立体装飾の形状に形成されている。孔の形状は特に制限されない。すなわち、孔は、円形のもののみならず、線形、多角形などのものを含み、またシートの端に形成された切り欠きをも含む。孔の大きさも特に制限されないが、微細な装飾を施すためには、最大長さが好ましくは３．０ｍｍ以下、更に好ましくは２．０ｍｍ以下、より好ましくは１．５ｍｍ以下の孔を有するシートを用いる。
【００１８】
（工程Ｂ：化粧料粉体スラリーの充填）
工程Ａの後に行う工程Ｂでは、固形化粧料の成型面とこれに載置したシートの孔とにより形成される穴３に化粧料粉体スラリー４を充填する（図１、工程Ｂ）。
充填は、前記穴が化粧料粉体スラリーで満たされる方法にて行えばよく、その方法は特に制限されない。例えば、ノズルやチューブを用いて化粧料粉体スラリーを穴に注入する方法が挙げられる。
【００１９】
化粧料粉体スラリーは、化粧料粉体を揮発性溶剤に分散させたものである。
化粧料粉体としては、化粧料の成分として通常用いられるものを特に制限なく用いることができる。ここで、装飾を施そうとする固形化粧料に含まれている粉体、特に、該固形化粧料に多く含まれている粉体を用いたり、固形化粧料と同じ組成の粉体組成物を用いれば、既存の商品のパッケージ等の成分表示の変更を伴わずに固形化粧料の成型面に自由に装飾を施すことができる。通常の固形化粧料に多く含まれている粉体としては、チタンやその酸化物、タルク、セリサイト、マイカ、ナイロンパウダー、並びにそれらの表面処理物などが挙げられる。
【００２０】
本発明の一つの形態では、チタン類及びタルクから選ばれる粉体を化粧料粉体全量に対し、好ましくは７０質量％以上、更に好ましくは８０質量％、より好ましくは９０質量％以上（例えば、１００質量％）含む。
本明細書においては、チタン、酸化チタン、チタンや酸化チタンの表面処理物（表面処理チタン）、及びチタン、酸化チタン、表面処理チタンで被覆した粉体をまとめて「チタン類」という。
【００２１】
本発明の形態では、中でも、チタン類をスラリーを構成する化粧料粉体の成分として用いることが好ましい。中でも、チタン、酸化チタン、又はこれで被覆した粉体が好ましい。
一つの形態としては、前記化粧料粉体スラリーにおける化粧料粉体全量に対するチタン類の含有量を、前記固形化粧料全量に対するチタン類の含有量より多くする形態が挙げられる。ここでいう「固形化粧料全量に対するチタン類の含有量」とは、成型面に前記装飾を施していない固形化粧料全量に対するチタン類の含有量である。
チタン類の含有量を上記範囲とすることで、固形化粧料の表面に比して白っぽく光沢のある装飾を施すことができ、固形化粧料に美麗な印象を与えることができる。
【００２２】
また、前記化粧料粉体スラリーは、チタン類を化粧料粉体全量に対し、好ましくは７０質量％以上、更に好ましくは８０質量％以上、より好ましくは９０質量％以上含む。また、化粧料粉体の全てがチタン類からなる（１００質量％）ことも好ましい。
チタン類の含有量を上記範囲とすることで、鮮明で美麗な白系の装飾を施すことができ、固形化粧料に美麗な印象を与えることができる。また、チタン類を化粧料粉体全量に対し７０質量％以上、好ましくは８０質量％以上、更に好ましくは９０質量％以上、又は１００質量％とすることにより、化粧料粉体の揮発性溶剤への分散性が良好となり、前記穴への化粧料粉体スラリーの充填を均一に行うことが容易になる。
また、チタン類を化粧料粉体全量に対し７０質量％以上含む化粧料粉体スラリーを用いる場合には、固形化粧料の成型面の面積に対する装飾表面の合計面積が好ましくは２０％を超えない範囲、更に好ましくは１０％を超えない範囲、より好ましくは５％を超えない範囲とすることが好ましい。このような範囲とすることで、固形化粧料を実際使用した場合に、固形化粧料全体の粉体量に対する装飾部分のチタン量の割合が小さくなるため、実用上問題となりうる塗りむらは発生しない。
チタン類の粒度分布は、特に限定されないが、レーザー回折／散乱式粒度分布測定法による平均粒子径が好ましくは１００〜５００ｎｍ程度、さらに好ましくは２００〜３００ｎｍ程度である。
このようなチタン類を用いることで、特に湿式タイプの固形化粧料へののりがよくなる。
【００２３】
揮発性溶剤としては、化粧料成分として通常用いられるものを特に制限なく用いることができる。例えば、軽質流動イソパラフィン等の炭化水素、鎖状シリコーン、環状シリコーン、低級アルコール、フロン類が挙げられる。鎖状シリコーンとしては、オクタメチルトリシロキサン、デカメチルテトラシロキサン、ヘキサメチルジシロキサン、ドデカメチルペンタシロキサン等の鎖状ジメチルポリシロキサンが、環状シリコーンとしては、オクタメチルシクロテトラシロキサン、デカメチルシクロペンタシロキサン等の環状ジメチルポリシロキサンが、低級アルコールとしてはエタノールが好ましく挙げられる。
本発明の製造方法に用いる揮発性溶剤としては、緩慢な条件で十分に揮発することから、エタノール及び鎖状ジメチルポリシロキサンが好ましい。また、エタノール及び鎖状ジメチルポリシロキサンは、チタン類を分散するのにも適しているため、上記のようにチタン類を化粧料粉体全量に対し７０質量％以上、好ましくは８０質量％以上、更に好ましくは９０質量％以上、又は１００質量％含む形態において好適である。
さらに２５℃における動粘度が０．６５〜５ｍｍ2／ｓの鎖状ジメチルポリシロキサン、特に使用上の安全性の高い（使用時のヒリヒリ感等の刺激がより少ない）シリコーン、例えば、オクタメチルトリシロキサン（信越化学工業株式会社：シリコーンＫＦ−９６Ｌ−１ｃｓ）が好ましい。
また、このような鎖状ジメチルポリシロキサンは、チタン類を分散するのに特に適しており、チタン類を分散させた場合、３０〜７０質量％程度の幅広い含有量（粉体含有量が３０〜７０質量％）において、柔らかいペースト状のスラリーを形成するという利点がある。
【００２４】
前記化粧料粉体スラリーの粘度は、ペースト状〜液状であることが好ましい。具体的には、デジタルカードメーター硬度計（マックスＥＭ５００型）１００g・１６φ（テクノエンジニアリング製）で測定した場合に、１５〜０．５g程度（硬いペースト〜液状）、更に好ましくは１１〜０．５g程度（やや硬いペースト〜液状）、より好ましくは１１〜５g程度（やや硬いペースト〜柔らかいペースト）となる粘度であることが好ましい。
このような範囲の粘度とするためには、前記化粧料粉体スラリーにおける化粧料粉体の含有率を３０〜７０質量％、さらに好ましくは４０〜６０質量％とする。
化粧料粉体の含有量をこの範囲とすることにより、化粧料粉体スラリーが扱い易い粘度となり、工程Ｂの前記穴への充填や工程Ｃの化粧料スラリーの除去が行い易くなる。特に、微細な装飾を施す場合に、化粧料粉体スラリーにおける化粧料粉体の含有量を３５〜５０質量％程度とすることにより、微細な穴に十分にスラリーが充填され、シャープな輪郭の装飾を容易に形成できる。
特に、後述するように、へらやローラーを用いて工程Ｂと工程Ｃを同時に行う場合には、このようなスラリーを用いることで、スラリーの除去とスラリーの穴への充填を効率良く行うことができる。
装飾を施す固形化粧料が乾式の場合には、これが湿式の場合に比べて、相対的に高い粘度のスラリーを用いることが、輪郭がシャープな装飾を形成する点で有利である。
【００２５】
（工程Ｃ：化粧料粉体スラリーの除去）
工程Ｃでは、工程Ｂにより前記シート上に付着ないし堆積した化粧料粉体スラリーを除去する（図１、工程Ｃ）。
工程Ｃは、孔の縁と前記シートの境目にまたがる粉体を概ね除去するという意味であり、必ずしもシート上の化粧料粉体スラリーを完全に除去しなくてもよい。
この工程Ｃを行うことにより、前記シートを剥離する際に、立体的な装飾の輪郭が崩れることを防ぐことができる（図２（ａ））。一方、この工程Ｃを行わない場合には、前記シートを剥離する際に、シートの孔付近に付着ないし堆積した化粧料粉体スラリー４ａと共に穴中の化粧料粉体スラリーの一部が剥がれる可能性が高くなる（図２（ｂ））。
【００２６】
工程Ｃは、好ましくはへら、又はローラーにより行う。これによりシート上の化粧料粉体スラリーを簡便に除去することができる。へらを用いる場合には、図１の工程Ｃに示すように、シート表面を移動させることにより（同図においてはＸ方向にへらを移動）、シート上の化粧料粉体スラリーを掃いて除去することができる。ローラーを用いる場合には、シート表面を移動させることにより化粧料粉体スラリーを掃くか、又はローラーに付着させて除去することができる。
【００２７】
また、へらやローラーを用いることによって、シート上の化粧料粉体スラリーを除去しながら前記穴に充填された化粧料粉体スラリーに圧力をかけることも可能であり、このような方法によれば、穴の化粧料粉体スラリーの充填密度を上げることができ、最終的に装飾が崩れにくくなるため好ましい。
また、へら、又はローラーを用いて、前記工程Ｂと工程Ｃを同時に行うこともできる。すなわち、へら、又はローラーでシート上の化粧料粉体スラリーを除去しながら、前記穴へ化粧料粉体スラリーを充填することができる。このような形態とすることで、生産効率が向上する（図３）。
【００２８】
さらに、ローラーを用いて工程Ｃを行う場合において、表面に凹凸が形成されているローラーを用いて、シート上の化粧料粉体スラリーを除去しながら前記穴に充填された化粧料粉体スラリーに圧力をかければ、立体的な装飾の表面にさらに立体的な装飾を施すことができる。この場合、ローラーの表面のうち、ローラーがシート上を転がった場合に、穴に充填された化粧料粉体スラリーの表面に接触する表面部分にのみ凹凸が形成されているローラーを用いることにより、粉体の除去と装飾を効率よく行うことができる。
【実施例】
【００２９】
＜実施例１＞
市販の乾式タイプのファンデーションの原料粉体組成物（主な成分：チタン、タルク、シリコーン処理微粒子酸化チタン被覆セリサイト） ６０質量％、シリコーンＫＦ−９６Ｌ−１ｃｓ（信越化学工業(株)製、以下、単に「ＫＦ９６」ともいう） ４０質量％を混合し、化粧料粉体スラリー１を調製した。
また、酸化チタン ５０質量％、シリコーンＫＦ９６Ｌ−１ｃｓ ５０質量％を混合し、化粧料粉体スラリー２を調製した。
これらの２種類の化粧料粉体スラリーは何れも柔らかいペースト状（デジタルカードメーター硬度計１００g・１６φで、５〜８g）であった。
【００３０】
市販の乾式タイプのファンデーション（サンプル数２）及び湿式タイプのファンデーション（サンプル数１）の成型面に、最大長さが約２〜３ｍｍの花びら形状の孔が複数開いた紙製のシート（厚さ約０．１７ｍｍ）を載置した（工程Ａ）。
【００３１】
化粧料粉体スラリー１を乾式タイプのファンデーションに、化粧料粉体スラリー２を乾式タイプ及び湿式タイプのファンデーションに、それぞれ前記シートの孔とファンデーションの成型面とにより形成された穴をほぼ覆うようにして載せた（工程Ｂ）。
続いて、へらを用いて、シート表面をこすることにより、化粧料粉体スラリーを前記穴へ圧力をかけながら充填すると共に（工程Ｂ）、シート上に堆積していた該スラリーを概ね除去した（工程Ｃ）。
【００３２】
続いて、ファンデーションの成型面からシートを剥がして常温にて静置し、化粧料粉体スラリー中の揮発性溶剤を揮発させ、成型面に立体的装飾が施された固形化粧料１〜３を作製した。
【００３３】
作製した固形化粧料について、外観、使用時のパフへの白残り（パフでファンデーションを拭った場合に白っぽさが問題となるか）、崩れの各項目について評価を行った。なお、崩れは、作製した固形化粧料を室温で１週間放置した後、成型品中皿を10ｃｍの高さからコンクリートへ落下させて、成型品中皿に衝撃を与えた後、装飾を観察することにより評価した。
結果を表１に示す。
【００３４】
【表１】
2011121897.tif 000003
【００３５】
固形化粧料１については、固形化粧料の成型面と同じ色の装飾が施されたため、細かい部分の輪郭はややぼけて見えたが、自然で柔らかい立体感があった。
固形化粧料２及び３については、白の光沢がある装飾が施されたため、細かい部分の輪郭がはっきりとし、シャープで美麗な立体感があった。
また、何れの固形化粧料も、白残り及び崩れはなかった。
【００３６】
＜実施例２＞
一般的なファンデーションに多く含まれる種々の原料粉体とＫＦ９６を種々の配合比率で混合し、各種化粧料粉体スラリーを調製した（表２）。原料粉体の配合料は何れも２ｇとした。
【００３７】
市販の乾式タイプのファンデーション及び湿式タイプのファンデーションの成型面に、最大長さが約２〜３ｍｍの花びら形状の孔が複数開いた紙製のシート（厚さ約０．１７ｍｍ）を載置した（工程Ａ）。
【００３８】
表２に示す各種化粧料粉体スラリーを、乾式タイプ及び湿式タイプのファンデーションに、それぞれ前記シートの孔とファンデーションの成型面とにより形成された穴をほぼ覆うようにして載せた（工程Ｂ）。
続いて、へらを用いて、シート表面をこすることにより、化粧料粉体スラリーを前記穴へ圧力をかけながら充填すると共に（工程Ｂ）、シート上に堆積していた該スラリーを概ね除去した（工程Ｃ）。
【００３９】
続いて、ファンデーションの成型面からシートを剥がして常温にて静置し、化粧料粉体スラリー中の揮発性溶剤を揮発させ、成型面に立体的装飾が施された固形化粧料を作製した。
【００４０】
作製した固形化粧料について、スラリーの充填、こすりつけ、及び除去のしやすさ（作業性）、外観、成型面への付着性についての評価を行った。なお、外観は模様のきれいさ（色の美しさと模様の明確さを総合的に判断）について評価した。成型面の付着性については、形成された装飾の成型面への接着を目視した後、手で触ることにより評価した。
【００４１】
作業性については、以下の基準で評価した。
○：作業性がよい（へらを一定の圧力をかけながら一定のスピードで平行移動するのみで、穴にスラリーを充填しシート上のスラリーを除去できる。）
△：実用レベルに達しているが作業性がよくない（へらの動かし方やスピードをコントロールすることで穴にスラリーを充填しシート上のスラリーを除去できる。）
×：実用レベルに達していない（へらの動かし方やスピードをコントロールするのみでは穴にスラリーを充填しシート上のスラリーを除去することができない。）
【００４２】
また、外観については、以下の基準で評価した。
◎：色が美しく模様は明確である
○：色が美しく模様はほぼ明確である
△：色はまあまあ美しいが模様がやや不明確である
×：色はまあまあ美しいが模様が不明確である
なお、作業性が×、△の評価であったものについては、装飾の外観についての評価は行っていない。
【００４３】
また、成型面の付着性については以下の基準で評価した。
○：成型面に密着していて、手で触っても剥離しない。
△：成型面に密着しているように見えるが、手で触ると一部剥離する。
×：成型面に密着していない部分があり、手で触ると大部分が剥離する。
結果を表２に示す。
【００４４】
【表２】
2011121897.tif 000004
【００４５】
以上の結果より、以下の知見が得られた。
化粧料粉体スラリーにおける揮発性溶剤と化粧料粉体の含有比率は、粘度がペースト状〜液状になる範囲、好ましくはやや硬いペースト〜柔らかいペーストになる範囲で、用いる粉体に応じて適宜調整できる。化粧料粉体スラリーにおける化粧料粉体の含有量としては、好ましくは３５〜５０質量％程度である。
装飾を施す固形化粧料が乾式の場合には、これが湿式の場合に比べて、相対的に高い粘度のスラリーを用いることが、輪郭がシャープな装飾を形成する点で有利である。
液状のスラリーを用いた場合は、柔らかいペーストのスラリーに比べて、作業性は良好である一方で外観のきれいさ、優れた付着性は実現しにくい傾向にある。
酸化チタンと、ＫＦ９６などの鎖状ジメチルポリシロキサンとを組み合わせたスラリーを用いることで、乾式タイプ及び湿式タイプの何れの固形化粧料の表面にも、外観がきれいで、剥がれにくい装飾を施すことができる。
特に、平均粒子径が２００〜３００ｎｍ程度のチタン類を用いると、他の粉体を用いた場合やこれより小さい粒子径のチタン類を用いた場合に比して、固形化粧料の成型面へののりが良く、剥離の問題もない。
中でも、平均粒子径が２００〜３００ｎｍ程度のチタン類とＫＦ９６などの鎖状ジメチルポリシロキサンとを組み合わせて作製したペースト（粘度５〜９ｇ（デジタルカードメーター１００g・１６φ（テクノエンジニアリング製）で測定））を用いれば、外観、付着性に極めて優れた装飾を極めて効率よく施すことができる。
【産業上の利用可能性】
【００４６】
立体装飾を有するファンデーション、チーク、アイシャドーなどを簡便に製造することができるため、商品のバリエーションを簡便に増やすことができ、低コストで商品価値を高めることができる。
【符号の説明】
【００４７】
１  固形化粧料
１ａ  成型面
２  シート
２ａ  孔
３  穴
４、４ａ  化粧料粉体スラリー
５  へら
【図１】
2011121897.tif 000005
【図２】
2011121897.tif 000006
【図３】
2011121897.tif 000007